(57)【要約】      （修正有）【課題】反射光によって輝度感が得られる光輝性化粧板において、どの位置から見ても輝度感のある高意匠性が得られる光輝性化粧板を提供する。【解決手段】基材１表面に、粒状ビーズ３を成分とする塗膜層で構成されて凹凸表面２ａを有するベース層２を設け、そのベース層２の凹凸表面２ａ上に、ベース層２の凹凸表面２ａに沿うように配置された薄板状又は鱗片状の光輝性材料６，６，…を含有する上塗り塗膜層５を設ける。ベース層２は上塗り塗膜層５の光輝性材料６の大きさに近い粒径の粒状ビースを成分とする塗膜層としても良い。【選択図】図１
2007136716.tif 000002
【特許請求の範囲】
【請求項１】
基材表面に凹凸表面を有するベース層を設け、
上記ベース層の凹凸表面上に、ベース層の凹凸表面に沿うように配置される薄板状又は鱗片状の光輝性材料を含有する上塗り塗膜層を設けたことを特徴とする光輝性化粧板。
【請求項２】
請求項１の光輝性化粧板において、
ベース層は、上塗り塗膜層の光輝性材料の大きさに近い粒径の粒状ビーズを成分とする塗膜層であることを特徴とする光輝性化粧板。
【請求項３】
請求項２の光輝性化粧板において、
粒状ビーズは粒径が４０〜１５０μｍのものであることを特徴とする光輝性化粧板。
【請求項４】
請求項２又は３の光輝性化粧板において、
粒状ビーズは合成樹脂からなることを特徴とする光輝性化粧板。
【発明の詳細な説明】
【技術分野】
【０００１】
本発明は、反射光によって輝度感が得られる光輝性化粧板に関する。
【背景技術】
【０００２】
従来より、光輝性を有する高意匠の塗装分野においては、薄板状又は鱗片状のアルミ粉、ステンレス粉、アルミ蒸着ＰＥＴフィルムカット粉、パール顔料等の光輝性を持つ材料を塗料に混入することで、メタリック調やパール調の塗装仕上げとすることが行われている。その一例として、例えば特許文献１及び特許文献２では、薄板状又は鱗片状の光輝性材料を塗料や樹脂に添加することで、メタリック調やパール調の塗装外観が得られるようにしている。
【特許文献１】特開平６−１２６９２１号公報
【特許文献２】特開２００５−１４６００７号公報
【発明の開示】
【発明が解決しようとする課題】
【０００３】
ところで、上記光輝性を有する材料によって光沢を得るには広く平滑な面が必要で、例えば球状に金属メッキをしたような光輝性材料では十分な反射が得られない。このことから、光輝性材料は薄板状又は鱗片状であり、図４に示すように、これらの光輝性材料６，６，…が塗膜層５中で、塗装が行われる基材１表面の平面と平行方向に配列されて層状構造となり、この層状構造の光輝性材料６，６，…に光が反射して光沢を得るようにしている。尚、図４において、２は基材１表面に形成された中塗り層（ベース層）で、この中塗り層２上に光輝性材料６，６，…を含有する上塗り塗膜層５が形成されている。
【０００４】
しかし、入射光は一定方向にしか反射しないので、見る位置を変えると、上記光沢が得られないこととなる。例えば、図４の左側に示すように、目の位置Ｅが反射光の位置にあると、光沢が得られるが、図４の中央又は右側に示すように、目の位置Ｅが反射光の位置から少しでもずれると、光沢は得られず、その反射光による光沢の得られる位置が限られて少ない。特に、建築内外装の天井面や壁面のように広い面積に塗装した場合は、一部分しか輝度感が得られないので、意匠性が乏しくなる。
【０００５】
本発明は斯かる点に鑑みてなされたもので、その目的は、光輝性材料の配列を所定の状態に変更することにより、どの位置から見ても輝度感のある高意匠性が得られるようにすることにある。
【課題を解決するための手段】
【０００６】
上記の目的を達成するために、この発明では、塗膜層下側のベース層に凹凸表面を形成することにより、塗膜層中の光輝性材料が凹凸状に配列されるようにした。
【０００７】
具体的には、請求項１の発明では、基材表面に凹凸表面を有するベース層を設け、そのベース層の凹凸表面上に、ベース層の凹凸表面に沿うように配置される薄板状又は鱗片状の光輝性材料（光輝性顔料）を含有する上塗り塗膜層を設けたことを特徴とする。
【０００８】
上記の構成によると、上塗り塗膜層内の薄板状又は鱗片状の光輝性材料が基材表面の平面に沿った方向のみに配向されず、基材表面上のベース層の凹凸表面に沿って不規則に配向されるので、それら光輝性材料の反射角度が不規則になり、光輝性化粧板はどの位置から見ても輝度感のある高意匠性が得られることになる。
【０００９】
請求項２の発明では、上記ベース層は、塗膜層の光輝性材料の大きさに近い粒径の粒状ビーズを成分とする塗膜層であることを特徴とする。
【００１０】
この構成によると、粒状ビーズを成分とするベース層の表面が容易に凹凸表面となり、そのベース層の凹凸表面上に塗布した上塗り塗膜層に含まれる薄板状又は鱗片状の光輝性材料が粒状ビーズによるベース層の凹凸表面に沿って配向され、ベース層の凹凸表面の形成、及びその凹凸表面に沿った光輝性材料の不規則な配向が容易となる。光輝性材料の大きさが粒状ビーズの粒径よりも小さすぎると、光輝性材料は粒状ビーズによる凹凸表面に沿うように配向されるものの、広い面積が取れずに輝度感が低下する。一方、光輝性材料の大きさが粒状ビーズの粒径よりも大きすぎると、光輝性材料が粒状ビーズを覆った状態で基材と平行に近い状態で配向されて、一定方向の反射しか得られず、十分な光沢が得られない。
【００１１】
請求項３の発明では、上記粒状ビーズは粒径が４０〜１５０μｍ（４０μｍ以上でかつ１５０μｍ以下）のものとする。粒状ビーズの粒径を４０〜１５０μｍとすることで、光輝性化粧板の見映えを悪くするような大きなザラザラ感もなく、ベース層をスプレー塗装でも詰まることなく塗装できる。ここで、粒径４０〜１５０μｍの粒状ビーズとは平均粒径が１００μｍ程度のものである。粒状ビーズは、粒径が適度にばらついていた方が凹凸表面が得られる。
【００１２】
請求項４の発明では、上記粒状ビーズは合成樹脂からなるものとする。こうして粒状ビーズを合成樹脂で構成すると、その粒状ビーズはベース層における合成樹脂からなるバインダーと同様の材料となり、両者は比重差もあまりなくて馴染みがよくなる。
【発明の効果】
【００１３】
以上説明した如く、請求項１の発明の光輝性化粧板によると、基材表面に凹凸表面を有するベース層を設け、そのベース層の凹凸表面上に、ベース層の凹凸表面に沿うように配置される薄板状又は鱗片状の光輝性材料（光輝性顔料）を含有する上塗り塗膜層を設けたことにより、上塗り塗膜層内の光輝性材料を基材表面上のベース層の凹凸表面に沿って不規則に配向させて、その反射角度を不規則にすることができ、どの位置から見ても輝度感のある高意匠性を持った光輝性化粧板が得られる。
【００１４】
請求項２の発明によると、ベース層を、薄板状又は鱗片状の光輝性材料の大きさに近い粒径の粒状ビーズを成分とする塗膜層としたことにより、上塗り塗膜層に含まれる光輝性材料をベース層の粒状ビーズの凹凸表面に沿って容易に配向でき、ベース層の凹凸表面の形成、及びその凹凸表面に沿った光輝性材料の不規則な配向を容易に行うことができる。
【００１５】
請求項３の発明によれば、粒状ビーズの粒径を４０〜１５０μｍとしたことにより、光輝性化粧板の見映えを悪くするような大きなザラザラ感を防ぎ、ベース層のスプレー塗装を行うことができる。
【００１６】
請求項４の発明によると、粒状ビーズを合成樹脂としたことにより、粒状ビーズとそのバインダーとを同様の合成樹脂として、両者間の比重差の低減及び馴染み性の向上を図ることができる。
【発明を実施するための最良の形態】
【００１７】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００１８】
図１は本発明の実施形態に係る光輝性化粧板Ａを示し、この光輝性化粧板Ａは、基材１と、この基材１表面に形成されたベース層２（中塗り塗膜層）と、このベース層２の表面に形成された上塗り塗膜層５とからなっている。
【００１９】
上記基材１は、例えばロックウール板、インシュレーションボード、火山性ガラス質複層板（大建工業株式会社の製品名「ダイライト」等）、合板、ＭＤＦ、ケイカル板等が用いられる。
【００２０】
また、上記基材１の表面に形成されるベース層２は、基材１の表面に塗布されて形成される粒状ビーズ３，３，…を成分とする塗膜層であり、粒状ビーズ３，３，…はバインダーによって結合されている。このため、ベース層２の表面は凹凸表面２ａに形成されている。
【００２１】
上記ベース層２の粒状ビーズ３は、上塗り塗膜層５の後述する光輝性材料の大きさに近い粒径のものが用いられ、具体的には粒径が４０〜１５０μｍのものである。この粒状ビーズ３の粒径を４０〜１５０μｍとすることで、光輝性化粧板Ａの見映えを悪くするような大きなザラザラ感もなく、ベース層２をスプレー塗装でも詰まることなく塗装できる。ここで、粒径４０〜１５０μｍの粒状ビーズ３とは平均粒径が１００μｍ程度のものである。粒状ビーズ３の粒径が適度にばらついていた方が好ましい凹凸表面２ａが得られる。粒状ビーズ３の粒径が４０μｍ未満では、十分な凹凸感が得られない一方、１５０μｍを越えると、外観上凹凸が目立つとともに、接触によって粒子が脱落する危険が生じ、さらには塗装時にスプレーが詰まり易くなる。
【００２２】
また、この粒状ビーズ３は、アクリル、ウレタン、ＰＰ、ＰＥ等の合成樹脂からなる。このベース層２の塗布量は１５０〜２００ｇ／ｍ2が望ましい。
【００２３】
さらに、上記上塗り塗膜層５はベース層２の凹凸表面２ａ上に塗布されて形成されるもので、多数の光輝性材料６，６，…（光輝性顔料）を含有している。この光輝性材料６は、薄板状又は鱗片状のアルミ粉、ステンレス粉、アルミ蒸着ＰＥＴフィルムカット粉、パール顔料等からなり、その大きさは上述の如く上記粒状ビーズ３の粒径に近いものが用いられる。光輝性材料６の大きさが粒状ビーズ３の粒径よりも小さすぎると、光輝性材料６，６，…は粒状ビーズ３によるベース層２の凹凸表面２ａに沿うように配向されるものの、広い面積が取れず、輝度感が低下する。一方、光輝性材料６の大きさが粒状ビーズ３の粒径よりも大きすぎると、光輝性材料６，６，…が粒状ビーズ３を覆った状態で基材１と平行に近い状態で配向されて、一定方向の反射しか得られず、十分な光沢が得られない。光輝性材料６，６，…の添加量や種類は化粧の種類によって異なる。
【００２４】
そして、光輝性材料６，６，…はベース層２の凹凸表面２ａに沿うように配置されている。上記上塗り塗膜層５の塗布量は８０〜１５０ｇ／ｍ2が望ましい。
【００２５】
尚、光輝性材料６は、厚さ方向のディメンションとそれ以外の２方向のディメンションとが１：５０〜１：１００の薄板状又は鱗片状のもので、厚さ以外の２方向のディメンション間に極端な差がなく、「大きさ」とは当該厚さ以外の２方向のディメンションの大きい方を示すものとする。
【００２６】
したがって、上記実施形態の光輝性化粧板Ａにおいては、上塗り塗膜層５内の光輝性材料６，６，…が、基材１表面上のベース層２の凹凸表面２ａに沿って不規則に配向されるので、それら光輝性材料６，６，…の反射角度が不規則になり、どの位置から見ても輝度感のある高意匠性が得られることになる。すなわち、目の位置Ｅが反射光の位置からずれると、光沢は得られないが、その反射光による光沢の得られる位置が多くなる。
【００２７】
また、上記ベース層２は、上塗り塗膜層５における光輝性材料６，６，…の大きさに近い粒径の粒状ビーズ３を成分とする塗膜層であるので、ベース層２の表面は容易に凹凸表面２ａとなり、そのベース層２の凹凸表面２ａ上に塗布した上塗り塗膜層５に含まれる薄板状又は鱗片状の光輝性材料６，６，…が粒状ビーズ３によるベース層２の凹凸表面２ａに沿って配向され、ベース層２の凹凸表面２ａの形成と、その凹凸表面２ａに沿った光輝性材料６，６，…の不規則な配向とが容易に得られる。
【００２８】
さらに、上記ベース層２の粒状ビーズ３は、ガラスビーズよりも比重の低い合成樹脂からなるので、その粒状ビーズ３が上塗り塗膜層５の合成樹脂からなるバインダーと同様の材料となり、そのバインダーとの比重差がさほど生じないだけでなく、バインダーとの馴染みもよくなる。
【００２９】
（その他の実施形態）
尚、上記実施形態では、ベース層２を粒状ビーズ３を成分とする塗膜層としているが、他の構成によってベース層を形成することもでき、凹凸表面を有するベース層を設ければよい。
【実施例】
【００３０】
次に、具体的に実施した実施例について説明する。
【００３１】
（実施例）
ロックウール板からなる基材の表面に中塗り塗料を塗布してベース層を設けた。この中塗り塗料は、清水２３．８５重量％、分散剤０．２重量％、増粘剤０．２重量％、消泡剤０．１５重量％、防腐剤０．１重量％、平均粒径１００μｍ（４０〜１５０μｍ）のアクリルビーズ（粒状ビーズ）５重量％、体質顔料３９．５重量％（クレー１２．５重量％、シリカ９重量％、タンカル１８重量％）、白色顔料チタン１５重量％、及びバインダーとしてのアクリルエマルジョン樹脂１６重量％からなるものである。中塗り塗料の塗布量は１５０〜２００ｇ／ｍ2であった。
【００３２】
このベース層の表面に、大きさが上記アクリルビーズの粒径に近い光輝性材料（光輝性顔料）を含有する上塗り塗料を塗布して上塗り塗膜層を形成した。上塗り塗料は、清水２０．６重量％、増粘剤１．２重量％、消泡剤０．１重量％、防腐剤０．１重量％、光輝性材料６重量％（パール顔料５重量％、アルミ蒸着ＰＥＴフレーク１重量％）、及びバインダーとしてのアクリルエマルジョン樹脂７２重量％からなるものである。上塗り塗料の塗布量は８０〜１５０ｇ／ｍ2であった。
【００３３】
（比較例）
上記実施例の中塗り塗料の中からアクリルビーズのみ除いたものを中塗り塗料として用い、ベース層を形成した。基材と上塗り塗料による上塗り塗膜層とは実施例と同じものである。
【００３４】
（実施例及び比較例の対比）
実施例は、いろいろな角度からの入射光が反射するものとなり、どの角度からでも光沢が得られ、輝度感が全体的に均一で、天井面や壁面に施工した場合に明るく感じた。
【００３５】
これに対し、比較例は、一定方向からの入射光しか反射しないものとなり、見る角度によっては光沢が得られない。そのため、輝度感が不均一で、天井面や壁面に施工した場合に一部分しか反射しないので、実施例に比べて暗く感じた。
【００３６】
また、図２に示すように、実施例及び比較例の化粧板を別々に部屋Ｒの天井Ｃに施工し、部屋Ｒの中央に照明器具Ｌを取り付けた一般的な照明の場合の天井Ｃの外観を調べたところ、比較例では、図３（ｂ）に示すように、照明器具Ｌよりも奥側Ｃ１は照明器具Ｌからの順光により明るく照らされるが、手前側Ｃ２では斜光になって暗く見えた。
【００３７】
しかし、実施例では、図３（ａ）に示すように、比較例と同様に、照明器具Ｌよりも奥側Ｃ１は順光に、また手前側Ｃ２では斜光にそれぞれなるものの、斜光線でもいろいろな角度で反射するようになり、全体的に均一に明るく見えた。
【００３８】
以上の観察により、本願発明の光輝性化粧板はどの位置から見ても輝度感のある高意匠性が得られ、その有効性が裏付けられた。
【産業上の利用可能性】
【００３９】
本発明は、光輝性化粧板に輝度感のある高意匠性が得られ、極めて有用であり、産業上の利用可能性が高い。
【図面の簡単な説明】
【００４０】
【図１】図１は、本発明の実施形態に係る光輝性化粧板の要部拡大断面図である。
【図２】図２は、実施例及び比較例の光輝性化粧板を部屋の天井に施工したときに照明器具から天井面に入射される光の状態を示す概略断面図である。
【図３】図３は、実施例及び比較例の光輝性化粧板を部屋の天井に施工したときの照明器具から光による天井の外観を示す概略斜視図である。
【図４】図４は、従来の光輝性化粧板を示す図１相当図である。
【符号の説明】
【００４１】
Ａ  光輝性化粧板
１  基材
２  ベース層
２ａ  凹凸表面
３  粒状ビーズ
５  上塗り塗膜層
６  光輝性材料
【図１】
2007136716.tif 000003
【図２】
2007136716.tif 000004
【図３】
2007136716.tif 000005
【図４】
2007136716.tif 000006